(57)【要約】【課題】ＤＵＶマイナス領域への色度調整が可能で、かつ緑色蛍光体の耐久性に優れた照明装置を提供すること。【解決手段】本発明の照明装置は、白色光３を放射する光源１と、白色光３の色調を制御する波長変換体２と、を備え、波長変換体２は、透明樹脂と、この透明樹脂中に分散された無機蛍光体と、前記透明樹脂中に分散された有機蛍光体とを有し、前記無機蛍光体は光源１から放射される白色光３を受光して緑色の蛍光を放射する緑色無機蛍光体であり、前記有機蛍光体は白色光３を受光して赤色の蛍光を放射する赤色有機蛍光体である。【選択図】図１
2019053949.tif 000002
【特許請求の範囲】
【請求項１】
白色光を放射する光源と、
前記白色光の色調を制御する波長変換体と、を備え、
前記波長変換体は、透明樹脂と、この透明樹脂中に分散された無機蛍光体と、前記透明樹脂中に分散された有機蛍光体とを有し、
前記無機蛍光体は前記光源から放射される白色光を受光して緑色の蛍光を放射する緑色無機蛍光体であり、前記有機蛍光体は前記白色光を受光して赤色の蛍光を放射する赤色有機蛍光体であることを特徴とする照明装置。
【請求項２】
前記波長変換体は、
透明樹脂と、この透明樹脂中に分散された前記緑色無機蛍光体とを含む、無機波長変換体部分と、
透明樹脂と、この透明樹脂中に分散された前記赤色有機蛍光体とを含む、有機波長変換体部分と、
を有することを特徴とする請求項１に記載の照明装置。
【請求項３】
前記赤色有機蛍光体は、波長５３０〜６００ｎｍの範囲内にある光を吸収し、かつ波長５７０〜７００ｎｍの範囲内にある光を発光することを特徴とする請求項１又は２に記載の照明装置。
【請求項４】
前記緑色無機蛍光体は、波長４００〜５００ｎｍの範囲内にある光を吸収し、かつ波長４６０〜５３０ｎｍの範囲内にある光を発光することを特徴とする請求項１〜３のいずれか１項に記載の照明装置。
【請求項５】
前記波長変換体は、前記透明樹脂中にテトラアザポルフィリン（ＴＡＰ）系色素をさらに含むことを特徴とする請求項１〜４のいずれか１項に記載の照明装置。
【請求項６】
前記緑色無機蛍光体は、平均粒子径が４００ｎｍ〜２０μｍであることを特徴とする請求項１〜５のいずれか１項に記載の照明装置。
【発明の詳細な説明】
【技術分野】
【０００１】
本発明は、白色光を放射する光源を用い、ＤＵＶマイナス領域への色度調整が可能で、かつ緑色蛍光体の耐久性に優れた照明装置に関する。
【背景技術】
【０００２】
従来、白色光を放射する光源と白色光の色調を制御する波長変換体とを備え、前記波長変換体が透明樹脂とこの透明樹脂中に分散された蛍光体とを有する照明装置が知られている。また、上記照明装置において、緑色蛍光体と赤色蛍光体とを併用し白色光を放射する照明装置も知られている。さらに、蛍光体としては、一般的に、無機蛍光体と有機蛍光体とが知られている。
【０００３】
無機蛍光体と有機蛍光体とを併用する従来技術として、例えば、特許文献１には、無機蛍光体と有機蛍光体と有する集光部材を有する太陽電池モジュールが開示されている。特許文献１によれば、この太陽電池モジュールは、無機蛍光体や有機蛍光体が特に限定されずに用いられ、長期に渡って優れた集光機能を発揮するとされている。
【先行技術文献】
【特許文献】
【０００４】
【特許文献１】特開２０１３−１１０３５６号公報
【発明の概要】
【発明が解決しようとする課題】
【０００５】
しかしながら、緑色蛍光体と赤色蛍光体とを併用する照明装置において、特許文献１に記載された無機蛍光体と有機蛍光体とをそのまま用いると種々の問題が生じる。
【０００６】
例えば、緑色蛍光体と赤色蛍光体とを併用し、白色光を放射する照明装置では、緑色蛍光体や赤色蛍光体の種類や量を調整することにより、放射する光の色度調整をすることが多い。しかし、一般的に、無機蛍光体を用いた場合は、照明装置から放射される光のＤＵＶ（黒体放射軌跡からの色偏差）のマイナス側への色度調整が困難であるという問題がある。また、緑色蛍光体が有機蛍光体である場合、一般的に、化学的安定性が低いため、数日程度の短期間で緑色有機蛍光体が劣化し、緑色光を放射できなくなる場合があるという問題がある。
【０００７】
本発明は、上記課題に鑑みてなされたものである。本発明は、ＤＵＶマイナス領域への色度調整が可能で、かつ緑色蛍光体の耐久性に優れた照明装置を提供することを目的とする。
【課題を解決するための手段】
【０００８】
上記課題を解決するために、本発明の態様に係る照明装置は、白色光を放射する光源と、前記白色光の色調を制御する波長変換体と、を備え、前記波長変換体は、透明樹脂と、この透明樹脂中に分散された無機蛍光体と、前記透明樹脂中に分散された有機蛍光体とを有し、前記無機蛍光体は前記光源から放射される白色光を受光して緑色の蛍光を放射する緑色無機蛍光体であり、前記有機蛍光体は前記白色光を受光して赤色の蛍光を放射する赤色有機蛍光体であることを特徴とする。
【発明の効果】
【０００９】
本発明の照明装置によれば、ＤＵＶマイナス領域への色度調整が可能で、かつ緑色蛍光体の耐久性に優れた照明装置を提供することができる。
【図面の簡単な説明】
【００１０】
【図１】実施形態に係る照明装置を示す概要図である。（ａ）は、第１の実施形態に係る照明装置を示す概要図であり、（ｂ）は、第２の実施形態に係る照明装置を示す概要図である。
【図２】ｘｙ色度図におけるＤＵＶプラス領域とＤＵＶマイナス領域を説明する図である。
【図３】実施形態に係る照明装置を示す概要図である。（ａ）は、第３の実施形態に係る照明装置を示す概要図であり、（ｂ）は、第４の実施形態に係る照明装置を示す概要図である。
【発明を実施するための形態】
【００１１】
以下、本実施形態に係る照明装置について説明する。
【００１２】
［第１及び第２の実施形態］
図１は、実施形態に係る照明装置を示す概要図である。図１（ａ）は、第１の実施形態に係る照明装置を示す概要図であり、図１（ｂ）は、第２の実施形態に係る照明装置を示す概要図である。
【００１３】
第１の実施形態に係る照明装置１０Ａ（１０）及び第２の実施形態に係る照明装置１０Ｂ（１０）は、共に、励起光である白色光３を放射する光源１と、白色光３の色調を制御する波長変換体２Ａ（２）と、を備える。波長変換体２Ａは、出力光４を放射する。
【００１４】
（光源）
光源１は、波長変換体２Ａ中に含まれる無機蛍光体及び有機蛍光体を励起する励起光としての白色光３を放射する。白色光とは、相関色温度が３０００〜７０００Ｋの光を意味する。白色光を放射する光源１としては、例えばＬＥＤ（発光ダイオード）、ＬＤ（半導体レーザー）が用いられる。
【００１５】
（波長変換体）
波長変換体２Ａ（２）は、白色光３の色調を制御する部材である。ここで、白色光３の色調を制御するとは、白色光３中の光成分を波長変換体２Ａ中の蛍光体が長波長側又は短波長側に変換することを意味する。
【００１６】
波長変換体２Ａは、透明樹脂と、この透明樹脂中に分散された無機蛍光体と、前記透明樹脂中に分散された有機蛍光体とを有する。透明樹脂としては、例えば、アクリル樹脂、シリコーン樹脂、ポリカーボネート樹脂、シクロオレフィン樹脂、ポリスチレン樹脂、および上記の共重合樹脂等が用いられる。
【００１７】
無機蛍光体としては、光源１から放射される白色光３を受光して緑色の蛍光を放射する緑色無機蛍光体が用いられる。緑色無機蛍光体としては、例えば、ＹＡＧ系蛍光体、ＬｕＡＧ系蛍光体、ＢＯＳＥ系蛍光体、ＳｉＡｌＯＮ系蛍光体等が用いられる。緑色無機蛍光体が放射する緑色の蛍光は出力光４の一部を構成する。緑色無機蛍光体は、無機化合物からなるため、構造が安定で耐久性が高い。
【００１８】
緑色無機蛍光体は、波長４００〜５００ｎｍの範囲（以下、「光吸収領域ＧＡ」という）内にある光を吸収し、かつ波長４６０〜５３０ｎｍの範囲（以下、「発光領域ＧＥ」という）内にある光を発光することが好ましい。
【００１９】
光吸収領域ＧＡは、透明樹脂中に共存する赤色有機蛍光体の光吸収領域である下記光吸収領域ＲＡと波長領域が重ならない。このため、緑色無機蛍光体が光吸収領域ＧＡ内にある光を吸収するときは、同じ波長領域内にある光を赤色有機蛍光体が光吸収することは実質的にない。このため、緑色無機蛍光体が光吸収領域ＧＡ内にある光を吸収するときは、赤色有機蛍光体の光吸収により緑色無機蛍光体の吸収光量が減少することが実質的になく、この結果、緑色無機蛍光体からの緑色光の発光量の減少が実質的にない。
【００２０】
また、発光領域ＧＥは、透明樹脂中に共存する赤色有機蛍光体の光吸収領域である下記光吸収領域ＲＡと重ならない。このため、緑色無機蛍光体が発光領域ＧＥ内にある光を発光するときは、緑色無機蛍光体から発光された緑色光が赤色有機蛍光体に二次吸収されることは実質的になく、この結果、緑色光の減少は実質的に生じない。
【００２１】
緑色無機蛍光体は、平均粒子径が好ましくは４００ｎｍ〜２０μｍである。ここで、平均粒子径とは、レーザー回折法で求めた値である。緑色無機蛍光体の平均粒子径が上記範囲内にあると、緑色無機蛍光体が光を拡散することにより、出力光４の色ムラを低減することができる。
【００２２】
有機蛍光体としては、光源１から放射される白色光３を受光して赤色の蛍光を放射する赤色有機蛍光体が用いられる。赤色有機蛍光体としては、例えば、ペリレン系蛍光体、クマリン系蛍光体、イミダゾール系蛍光体、オキサジアゾール系蛍光体、オキサジン系蛍光体、クマリン系、ピリジン系、ローダミン系蛍光体が用いられる。このうち、ペリレン系蛍光体は、特に耐熱耐光性が高いため好ましい。赤色有機蛍光体が放射する赤色の蛍光は出力光４の一部を構成する。
【００２３】
この赤色有機蛍光体を用いると、照明装置１０から放射される光のＤＵＶ（黒体放射軌跡からの色偏差）のマイナス側への色度調整が可能になる。ここで、図面を用いてＤＵＶについて説明する。図２は、ｘｙ色度図におけるＤＵＶプラス領域とＤＵＶマイナス領域を説明する図である。
【００２４】
図２中、符号Ｂは黒体放射軌跡を示す。また、図２には、色温度２０００Ｋ、２５００Ｋ、３０００Ｋ、３５００Ｋ、４０００Ｋ及び５０００Ｋの等色温度線も示す。ＤＵＶは、黒体放射軌跡Ｂからの色偏差である。黒体放射軌跡Ｂからみてｙ軸のプラス側の領域をＤＵＶプラス領域、黒体放射軌跡Ｂからみてｙ軸のマイナス側の領域をＤＵＶマイナス領域という。図２において、ＤＵＶプラス領域を符号Ａで示し、ＤＵＶマイナス領域を符号Ｃで示す。
【００２５】
一般的に、ＤＵＶプラス領域Ａ内の色は緑味がかり、ＤＵＶマイナス領域Ｃ内の色は赤紫味がかって見える。このため、照明装置から放射される光を、ＤＵＶプラス領域Ａ内の色の光からＤＵＶマイナス領域Ｃ内の色の光に調整する場合には、波長変換体に赤色蛍光体を分散させることが考えられる。しかし、従来公知の緑色蛍光体と赤色蛍光体とを併用し白色光を放射する照明装置では、波長変換体に赤色蛍光体を分散させても、照明装置から放射される光をＤＵＶマイナス領域Ｃ内の所望の色の光に調整することは困難であった。
【００２６】
例えば、ＤＵＶプラス領域Ａ内の色の光をＤＵＶマイナス領域Ｃ内の色の光に色調整する場合でも、分散させる赤色蛍光体の種類によって、色調整の方向性や調整幅が変化する。具体的には、赤色蛍光体を分散させてｙ値が減少するように色調整する場合でも、ｘ値の変化がほとんどない図２中の下方向への色調整、ｘ値が増加する図２中の右下方向への色調整、ｘ値が減少する図２中の左下方向への色調整等が生じ得る。ｘ値が減少する図２中の左下方向への色調整の方向は、図２中の等色温度線に類似する方向である。
【００２７】
また、分散させる赤色蛍光体の種類によって、色調整の方向のｙ軸に対する右下方向や左下方向の角度の大きさに差異がある。なお、従来、赤色蛍光体としては耐久性の観点から赤色無機蛍光体が用いられることが多い。しかし、この赤色無機蛍光体でＤＵＶプラス領域Ａ内の色の光の色調整を行うと、一般的に、色調整の方向のｙ軸に対する角度が大きくなる。このため、ＤＵＶプラス領域Ａ内の色の光をＤＵＶマイナス領域Ｃ内の所望の色の光に調整することは従来困難であった。
【００２８】
本実施形態では、赤色蛍光体として上記の赤色有機蛍光体を用いるため、ＤＵＶプラス領域Ａ内の色の光をＤＵＶマイナス領域Ｃ内の所望の色の光に調整することが容易である。なお、ＤＵＶマイナス領域Ｃ内の色は、ＤＵＶプラス領域Ａ内の色に比較して、赤味が多い。このため、ＤＵＶプラス領域Ａ内の色の光をＤＵＶマイナス領域Ｃ内の所望の色の光に調整することは、一般的に、出力光４を白色光３よりも低温度側に調整することに相当する。
【００２９】
波長変換体２Ａは、透明樹脂中にテトラアザポルフィリン（ＴＡＰ）系色素をさらに含むと、出力光４を白色光３よりも高温度側に調整することができるため好ましい。テトラアザポルフィリン（ＴＡＰ）系色素としては、例えば、銅（Ｃｕ）、ニッケル（Ｎｉ）、及びコバルト（Ｃｏ）等の金属元素を含むテトラアザポルフィリン系化合部が挙げられる。テトラアザポルフィリン系色素は、主として橙色〜赤色の５７０ｎｍ以上５９５ｎｍ以下の波長成分の光を吸収する特性を有する。このため、波長変換体２が、テトラアザポルフィリン系色素をさらに含むと、出力光４中の橙色光〜赤色光成分がテトラアザポルフィリン系色素に吸収され、出力光４を白色光３よりも高温度側に調整することができる。波長変換体２Ａにおいて、透明樹脂に対するテトラアザポルフィリン（ＴＡＰ）系色素の含有量は、特に限定されない。
【００３０】
波長変換体２Ａは、緑色無機蛍光体を、透明樹脂１００質量部に対して通常０．１〜１０質量部、好ましくは０．５〜３．５質量部さらに含む。透明樹脂に対する緑色無機蛍光体の含有量が上記範囲内にあると、高い光線透過率を維持したまま調整が可能となるため好ましい。
【００３１】
波長変換体２Ａは、赤色有機蛍光体を、透明樹脂１００質量部に対して通常０．０１〜０．５質量部、好ましくは０．０２５〜０．２５質量部さらに含む。透明樹脂に対する赤色有機蛍光体の含有量が上記範囲内にあると、高い光線透過率を維持したまま調整が可能となるため好ましい。
【００３２】
赤色有機蛍光体は、波長５３０〜６００ｎｍの範囲（以下、「光吸収領域ＲＡ」という）内にある光を吸収し、かつ波長５７０〜７００ｎｍの範囲（以下、「発光領域ＲＥ」という）内にある光を発光することが好ましい。
【００３３】
光吸収領域ＲＡは、透明樹脂中に共存する緑色無機蛍光体の上記光吸収領域ＧＡと重ならない。このため、赤色有機蛍光体が光吸収領域ＲＡ内にある光を吸収するときは、同じ波長領域内にある光を緑色無機蛍光体が光吸収することは実質的にない。このため、赤色有機蛍光体が光吸収領域ＲＡ内にある光を吸収するときは、緑色無機蛍光体の光吸収により赤色有機蛍光体の吸収光量が減少することが実質的になく、この結果、赤色有機蛍光体からの赤色光の発光量の減少が実質的にない。
【００３４】
また、発光領域ＲＥは、透明樹脂中に共存する緑色無機蛍光体の発光領域である上記光発光領域ＧＥと重ならない。このため、赤色有機蛍光体が発光領域ＲＥ内にある光を発光するときは、赤色有機蛍光体が鮮やかな赤色光を放射することができる。
【００３５】
緑色無機蛍光体及び赤色有機蛍光体は、緑色無機蛍光体が光吸収領域ＧＡ内にある光を吸収しかつ発光領域ＧＥ内にある光を発光するとともに、赤色有機蛍光体が光吸収領域ＲＡ内にある光を吸収しかつ発光領域ＲＥ内にある光を発光することが好ましい。この場合は、緑色無機蛍光体及び赤色有機蛍光体からの緑色光及び赤色光の発光量の減少が実質的になくなり、照明装置１０の光変換効率が最も高くなる。
【００３６】
（作用）
照明装置１０Ａ及び照明装置１０Ｂでは、光源１から放射される白色光３が、波長変換体２Ａ中の緑色無機蛍光体及び赤色有機蛍光体で波長変換され、それぞれ緑色光及び赤色光を放射する。この緑色光及び赤色光は、緑色無機蛍光体及び赤色有機蛍光体の隙間を透過した白色光３ととともに波長変換体２Ａから放射され、出力光４となる。出力光４は、波長変換体２Ａを透過した白色光３、緑色光及び赤色光が混合したものであり、白色光３の色調が制御された光になる。
【００３７】
照明装置１０Ａ及び照明装置１０Ｂでは、緑色蛍光体として緑色無機蛍光体が用いられるため、緑色無機蛍光体の耐久性が高い。また、照明装置１０Ａ及び照明装置１０Ｂでは、赤色蛍光体として赤色有機蛍光体が用いられるため、ＤＵＶプラス領域Ａ内の色の光をＤＵＶマイナス領域Ｃ内の所望の色の光に調整することが容易である。
【００３８】
（効果）
照明装置１０Ａ及び１０Ｂによれば、ＤＵＶマイナス領域への色度調整が可能で、かつ緑色蛍光体の耐久性に優れた照明装置を提供することができる。
【００３９】
［第３及び第４の実施形態］
次に、第３及び第４の実施形態について図面を参照して説明する。図３は、実施形態に係る照明装置を示す概要図である。（ａ）は、第３の実施形態に係る照明装置を示す概要図であり、（ｂ）は、第４の実施形態に係る照明装置を示す概要図である。
【００４０】
第３の実施形態に係る照明装置１０Ｃ（１０）は、図１（ａ）に示す第１の実施形態に係る照明装置１０Ａにおいて、１部材からなる波長変換体２Ａに代えて２部材からなる波長変換体２Ｂを用いるものである。また、第４の実施形態に係る照明装置１０Ｄ（１０）は、図１（ｂ）に示す第２の実施形態に係る照明装置１０Ｂにおいて、１部材からなる波長変換体２Ａに代えて２部材からなる波長変換体２Ｂを用いるものである。
【００４１】
第３の実施形態に係る照明装置１０Ｃは、波長変換体２Ａに代えて波長変換体２Ｂを用いる以外は第１の実施形態に係る照明装置１０Ａと同じである。このため、第３の実施形態に係る照明装置１０Ｃと、第１の実施形態に係る照明装置１０Ａとで同じ部材に同じ符号を付し、部材の説明を省略する。
【００４２】
また、第４の実施形態に係る照明装置１０Ｄは、波長変換体２Ａに代えて波長変換体２Ｂを用いる以外は第２の実施形態に係る照明装置１０Ｂと同じである。このため、第４の実施形態に係る照明装置１０Ｄと、第２の実施形態に係る照明装置１０Ｂとで同じ部材に同じ符号を付し、部材の説明を省略する。
【００４３】
図３に示すように、波長変換体２Ｂは、無機波長変換体部分２１と、有機波長変換体部分２２と、を有する。無機波長変換体部分２１と有機波長変換体部分２２とは積層される。無機波長変換体部分２１と有機波長変換体部分２２とは、通常、固着又は接着されずに積層されることにより、無機波長変換体部分２１や有機波長変換体部分２２が任意に交換可能になっている。波長変換体２Ｂを構成する無機波長変換体部分２１及び有機波長変換体２２は、積層された別部材であり、これらの交換が容易であるため、波長変換体２Ｂによる白色光の色調の制御が容易になる。なお、無機波長変換体部分２１と有機波長変換体部分２２とは、必要により、固着又は接着されていてもよい。
【００４４】
無機波長変換体部分２１とは、透明樹脂とこの透明樹脂中に分散された前記緑色無機蛍光体とを含み、波長変換体２Ｂの一部分を構成する部材である。無機波長変換体部分２１に用いられる透明樹脂及び緑色無機蛍光体は、照明装置１０Ａ及び照明装置１０Ｂで用いられるものと同じであるため説明を省略する。無機波長変換体部分２１における透明樹脂１００質量部に対する緑色無機蛍光体の含有量は、照明装置１０Ａ及び照明装置１０Ｂで用いられるものと同じであるため説明を省略する。
【００４５】
無機波長変換体部分２１の厚さは、例えば０．１〜５ｍｍ、好ましくは０．５〜３ｍｍ、より好ましくは０．７〜１．５ｍｍである。無機波長変換体部分２１の厚さが上記範囲内にあると、透明樹脂中で緑色無機蛍光体が均一に分散されやすいため好ましい。
【００４６】
有機波長変換体部分２２とは、透明樹脂とこの透明樹脂中に分散された前記赤色有機蛍光体とを含み、波長変換体２Ｂの一部分を構成する部材である。有機波長変換体部分２２に用いられる透明樹脂及び赤色有機蛍光体は、照明装置１０Ａ及び照明装置１０Ｂで用いられるものと同じであるため説明を省略する。有機波長変換体部分２２における透明樹脂１００質量部に対する赤色有機蛍光体の含有量は、照明装置１０Ａ及び照明装置１０Ｂで用いられるものと同じであるため説明を省略する。
【００４７】
有機波長変換体部分２２の厚さは、例えば１０μｍ〜５ｍｍ、好ましくは５００μｍ〜１ｍｍ、である。有機波長変換体部分２２の厚さが上記範囲内にあると、波長変換体２Ｂの厚さの増大に伴うによる光の損失と波長変換体２Ｂの耐光性との特性のバランスが良好であるため好ましい。
【００４８】
図３に示すように、第３の実施形態に係る照明装置１０Ｃ及び第４の実施形態に係る照明装置１０Ｄにおいて、波長変換体２Ｂは、有機波長変換体部分２２が光源１に面するように配置される。有機波長変換体部分２２が光源１に面するように配置されると、無機波長変換体部分２１で変換される光が有機波長変換体部分２２に再吸収される割合が非常に小さいため好ましい。
【００４９】
（第３の実施形態の作用）
第３の実施形態に係る照明装置１０Ｃの作用は、第１の実施形態に係る照明装置１０Ａの作用に比較して、波長変換体２Ａを２部材からなる波長変換体２Ｂに代えた点に基づく作用の点で異なる。これ以外の第３の実施形態に係る照明装置１０Ｃの作用は、第１の実施形態の作用と同じである。このため、以下、第１の実施形態の作用と異なる作用についてのみ説明する。
【００５０】
第３の実施形態に係る照明装置１０Ｃでは、波長変換体２Ｂの無機波長変換体部分２１と有機波長変換体部分２２とが別部材である。このため、第３の実施形態に係る照明装置１０Ｃでは、緑色無機蛍光体による波長変換作用が無機波長変換体部分２１で生じ、赤色有機蛍光体による波長変換作用が有機波長変換体部分２２で生じる。これ以外の第３の実施形態に係る照明装置１０Ｃの作用は、第１の実施形態の作用と同じである。
【００５１】
（第４の実施形態の作用）
第４の実施形態に係る照明装置１０Ｄの作用は、第２の実施形態に係る照明装置１０Ｂの作用に比較して、波長変換体２Ａを２部材からなる波長変換体２Ｂに代えた点に基づく作用の点で異なる。これ以外の第４の実施形態に係る照明装置１０Ｄの作用は、第２の実施形態の作用と同じである。このため、以下、第２の実施形態の作用と異なる作用についてのみ説明する。
【００５２】
第４の実施形態に係る照明装置１０Ｄでは、波長変換体２Ｂの無機波長変換体部分２１と有機波長変換体部分２２とが別部材である。このため、第４の実施形態に係る照明装置１０Ｄでは、緑色無機蛍光体による波長変換作用が無機波長変換体部分２１で生じ、赤色有機蛍光体による波長変換作用が有機波長変換体部分２２で生じる。これ以外の第４の実施形態に係る照明装置１０Ｄの作用は、第２の実施形態の作用と同じである。
【００５３】
（第３の実施形態の効果）
第３の実施形態に係る照明装置１０Ｃによれば、ＤＵＶマイナス領域への色度調整が可能で、かつ緑色蛍光体の耐久性に優れた照明装置を提供することができる。また、第３の実施形態に係る照明装置１０Ｃによれば、無機波長変換体部分２１や有機波長変換体部分２２毎の交換が容易であるため、第１及び第２の実施形態に係る照明装置１０に比較して、色度調整が容易である。
【００５４】
（第４の実施形態の効果）
第４の実施形態に係る照明装置１０Ｄによれば、ＤＵＶマイナス領域への色度調整が可能で、かつ緑色蛍光体の耐久性に優れた照明装置を提供することができる。また、第４の実施形態に係る照明装置１０Ｄによれば、無機波長変換体部分２１や有機波長変換体部分２２毎の交換が容易であるため、第１及び第２の実施形態に係る照明装置１０に比較して、色度調整が容易である。
【００５５】
（第３及び第４の実施形態の変形例）
また、第３及び第４の実施形態に係る照明装置１０Ｃ、１０Ｄの変形例として、波長変換体２Ｂに代えて、無機波長変換体部分２１、有機波長変換体部分２２及びＴＡＰ波長変換体部分を備える波長変換体を用いる構成の照明装置とすることができる。ここで、ＴＡＰ波長変換体部分とは、透明樹脂中にテトラアザポルフィリン（ＴＡＰ）系色素を含む部材である。テトラアザポルフィリン（ＴＡＰ）系色素は、照明装置１０Ａ及び照明装置１０Ｂで用いられるものと同じであるため説明を省略する。ＴＡＰ波長変換体部分を備え、３部材以上からなる波長変換体は、ＴＡＰ波長変換体部分の交換が容易であるため、波長変換体による白色光の色調の制御が容易になる。
【００５６】
さらに、第３の実施形態に係る照明装置１０Ｃ及び第４の実施形態に係る照明装置１０Ｄの変形例として、波長変換体２Ｂに代えて、テトラアザポルフィリン（ＴＡＰ）系色素をさらに含む波長変換体を用いる照明装置を用いることができる。具体的には、波長変換体２Ｂの無機波長変換体部分２１及び有機波長変換体部分２２の少なくとも一方がテトラアザポルフィリン（ＴＡＰ）系色素をさらに含む構成の波長変換体を有する照明装置を用いることができる。
【００５７】
（第３及び第４の実施形態の変形例の作用及び効果）
また、第３及び第４の実施形態の変形例に係る照明装置１０Ｃ、１０Ｄの作用及び効果は、第３及び第４の実施形態に係る照明装置１０Ｃ、１０Ｄの作用及び効果に加え、ＴＡＰ波長変換体部分による作用及び効果が加わったものである。このため、これらの説明を省略する。
【実施例】
【００５８】
以下、本実施形態を実施例によりさらに詳細に説明するが、本実施形態はこれら実施例に限定されるものではない。
【００５９】
［製造例１］
赤色ペリレン系有機蛍光体（ＢＡＳＦ株式会社製ルモゲンＲＥＤ３０５）１質量部をトルエン２０００質量部に溶解した後、アクリル樹脂（ＤＩＣ株式会社製ＷＡＬ５７８）４０００質量部を加えた。その後、この混合物に超音波振動機を用いて振動を与えることにより均一な蛍光体分散液を作製した。
この蛍光体分散液をスライドガラス上に滴下し、バーコーターを用いて膜厚２０μｍの均一な膜を作製した。次に、これらを乾燥機中で８０℃、３０分の条件で加熱処理を行ったところ、膜厚２０μｍの有機波長変換体部分が得られた。
【００６０】
［製造例２］
トルエンの配合量を１０００質量部、アクリル樹脂の配合量を２０００質量部にした以外は、製造例１と同様にして、膜厚２０μｍの有機波長変換体部分を得た。
【００６１】
［製造例３］
緑色無機蛍光体（市販ＹＡＧ蛍光体）１質量部をシリコーン樹脂（信越化学株式会社製ＫＥ１０６）２００質量部に分散した後、型に流し込み、乾燥機中で１５０℃、３０分の条件で加熱処理を行ったところ、膜厚１ｍｍの無機波長変換体部分が得られた。
【００６２】
［製造例４］
シリコーン樹脂の配合量を１００質量部にした以外は、製造例３と同様にして、膜厚１ｍｍの無機波長変換体部分を得た。
【００６３】
［製造例５］
赤色無機蛍光体（市販ＣＡＳＮ蛍光体）１質量部をシリコーン樹脂（信越化学株式会社製ＫＥ１０６）２００質量部に分散した後、型に流し込み、乾燥機中で１５０℃、３０分の条件で加熱処理を行ったところ、膜厚１ｍｍの無機波長変換体部分が得られた。
【００６４】
［製造例６］
シリコーン樹脂の配合量を３０質量部にした以外は、製造例５と同様にして、膜厚１ｍｍの無機波長変換体部分を得た。
【００６５】
［実施例１］
（波長変換体の作製）
製造例１の赤色有機波長変換体部分と、製造例３の緑色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
光源を点灯して色温度を２７００Ｋにし、蛍光分光光度計を用いて照明器具からの出力光の発光スペクトルを測定した。また、光源の色温度を、３５００Ｋ及び５０００Ｋにして同様に発光スペクトルを測定した。これらの３個の発光スペクトルに基づき、色度を制御した後、発光スペクトルを全光束測定システムにて測定することで光学特性を評価した。結果を表１に示す。
【００６６】
【表１】
2019053949.tif 000003
【００６７】
［実施例２］
（波長変換体の作製）
製造例１の赤色有機波長変換体部分と、製造例４の緑色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
実施例１と同様にして評価した。結果を表１に示す。
【００６８】
［実施例３］
（波長変換体の作製）
製造例２の赤色有機波長変換体部分と、製造例３の緑色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
実施例１と同様にして評価した。結果を表１に示す。
【００６９】
［実施例４］
（波長変換体の作製）
製造例２の赤色有機波長変換体部分と、製造例４の緑色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
実施例１と同様にして評価した。結果を表１に示す。
【００７０】
［比較例１］
（波長変換体の作製）
製造例３の緑色無機波長変換体部分と、製造例５の赤色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
実施例１と同様にして評価した。結果を表１に示す。
【００７１】
［比較例２］
（波長変換体の作製）
製造例３の緑色無機波長変換体部分と、製造例６の赤色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
実施例１と同様にして評価した。結果を表１に示す。
【００７２】
［比較例３］
（波長変換体の作製）
製造例４の緑色無機波長変換体部分と、製造例５の赤色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
実施例１と同様にして評価した。結果を表１に示す。
【００７３】
［比較例４］
（波長変換体の作製）
製造例４の緑色無機波長変換体部分と、製造例６の赤色無機波長変換体部分とを積層して、波長変換体を作製した。
（照明装置の作製）
光源として市販の白色ＬＥＤパッケージを用意した。この光源と上記波長変換体とを、波長変換体の赤色波長変換部（有機波長変換体部分）が光源に面するように配置して照明装置を作製した。
（照明装置の評価）
実施例１と同様にして評価した。結果を表１に示す。
【００７４】
表１より、実施例１〜４では、光源の各色温度５０００Ｋ、３５００Ｋ、及び２７００Ｋの場合において、波長変換体の発光色をＤＵＶプラス側及びＤＵＶマイナス側の両方に色調整することができることがわかった。なお、実施例１〜４は、赤色有機波長変換体部分と緑色無機波長変換体部分とを組み合わせた波長変換体である。このため、実施例１〜４の結果から、赤色有機波長変換体部分と緑色無機波長変換体部分とを組み合わせた場合は、波長変換体の発光色をＤＵＶプラス側への色調整に加えＤＵＶマイナス側への色調整が可能であることがわかった。
【００７５】
一方、比較例１〜４では、光源の各色温度５０００Ｋ、３５００Ｋ、及び２７００Ｋの場合において、ＤＵＶプラス側に色調整することができるものの、ＤＵＶマイナス側に色調整することは難しいことがわかった。なお、比較例１〜４は、赤色無機波長変換体部分と緑色無機波長変換体部分とを組み合わせた波長変換体である。このため、比較例１〜４の結果から、赤色有機波長変換体部分と緑色無機波長変換体部分とを組み合わせた場合は、波長変換体の発光色をＤＵＶマイナス側に色調整することが困難であることがわかった。
【００７６】
以上、実施例に沿って本実施形態の内容を説明したが、本実施形態はこれらの記載に限定されるものではなく、種々の変形及び改良が可能であることは、当業者には自明である。
【符号の説明】
【００７７】
１  光源
２、２Ａ、２Ｂ  波長変換体
３  励起光（白色光）
４  出力光
１０、１０Ａ、１０Ｂ、１０Ｃ、１０Ｄ  照明装置
２１  無機波長変換体部分
２２  有機波長変換体部分
Ａ  ＤＵＶプラス領域
Ｂ  黒体放射軌跡
Ｃ  ＤＵＶマイナス領域
【図１】
2019053949.tif 000004
【図２】
2019053949.tif 000005
【図３】
2019053949.tif 000006